(57)【特許請求の範囲】
【請求項１】
下記〔化１〕で表される組成を有する蛍光体と、上記蛍光体に添加されるマグネシウム塩とを有し、
上記マグネシウム塩として、塩化マグネシウム、炭酸マグネシウム、硫酸マグネシウム、フッ化マグネシウムのうち、少なくとも１つを含み、
励起スペクトルに関する（波長４４０ｎｍでの強度／波長３６０ｎｍでの強度）の値が、０．８２以上０．８５以下となる
発光組成物。
〔化１〕
SrxBa2-xSiO4:Eu
なお、〔化１〕において、（０≦ｘ≦２）である。
【請求項２】
上記〔化１〕において、Ｅｕの濃度が１ｍｏｌ％以上９ｍｏｌ％以下とされた
請求項１に記載の発光組成物。
【請求項３】
上記マグネシウム塩の添加量が、上記蛍光体１００ｍｏｌに対して４０ｍｏｌ以下の割合である
請求項１に記載の発光組成物。
【請求項４】
下記〔化２〕で表される組成を有する蛍光体と、上記蛍光体に添加されるマグネシウム塩とを有し、
上記マグネシウム塩として、塩化マグネシウム、炭酸マグネシウム、硫酸マグネシウム、フッ化マグネシウムのうち、少なくとも１つを含み、
励起スペクトルに関する、波長４４０ｎｍでの強度が、単体の上記蛍光体における波長４４０ｎｍでの強度に比して、１．２倍以上１．３倍以下である
発光組成物。
〔化２〕
SrxBa2-xSiO4:Eu
なお、〔化２〕において、（０≦ｘ≦２）である。
【請求項５】
上記〔化２〕において、Ｅｕの濃度が１ｍｏｌ％以上９ｍｏｌ％以下とされた
請求項４に記載の発光組成物。
【請求項６】
上記マグネシウム塩の添加量が、上記蛍光体１００ｍｏｌに対して４０ｍｏｌ以下の割合である
請求項４に記載の発光組成物。
【請求項７】
少なくとも、青色光源と、発光組成物とを有し、
上記発光組成物が、下記〔化３〕で表される組成を有する蛍光体と、上記蛍光体に添加されるマグネシウム塩とを有し、上記マグネシウム塩として、塩化マグネシウム、炭酸マグネシウム、硫酸マグネシウム、フッ化マグネシウムのうち、少なくとも１つを含み、励起スペクトルに関する（波長４４０ｎｍでの強度／波長３６０ｎｍでの強度）の値が、０．８２以上０．８５以下となる構成を有する
光源装置。
〔化３〕
SrxBa2-xSiO4:Eu
なお、〔化３〕において、（０≦ｘ≦２）である。
【請求項８】
上記青色光源によって励起され、かつ発光中心波長が上記蛍光体に比して長波長側に存在する第２の蛍光体を有する
請求項７に記載の光源装置。
【請求項９】
少なくとも、青色光源と、発光組成物とを有し、
上記発光組成物が、下記〔化４〕で表される組成を有する蛍光体と、上記蛍光体に添加されるマグネシウム塩とを有し、上記マグネシウム塩として、塩化マグネシウム、炭酸マグネシウム、硫酸マグネシウム、フッ化マグネシウムのうち、少なくとも１つを含み、励起スペクトルに関する、波長４４０ｎｍでの強度が、単体の上記蛍光体における波長４４０ｎｍでの強度に比して、１．２倍以上１．３倍以下である構成を有する
光源装置。
〔化４〕
SrxBa2-xSiO4:Eu
なお、〔化４〕において、（０≦ｘ≦２）である。
【請求項１０】
上記青色光源によって励起され、かつ発光中心波長が上記蛍光体に比して長波長側に存在する第２の蛍光体を有する
請求項９に記載の光源装置。
【発明の詳細な説明】
【技術分野】
【０００１】
本発明は、蛍光体を有する発光組成物と、この発光組成物及び青色光源によって構成される光源装置とに関する。
【背景技術】
【０００２】
下記〔化５〕で表される組成を有する蛍光体は、青色域〜近紫外域の光で励起されて青緑色域〜黄色域の光を発する蛍光体であり、近年では白色ＬＥＤ（Light Emitting Diode）への応用も期待されている。
しかし、この蛍光体については、青色域の光による励起の効率が、近紫外域の光による励起の効率に比べて極端に低いことが指摘されており、励起スペクトルからも、青色域における励起強度が、近紫外域における励起強度に比して、大幅に低下してしまうことが確認されている（例えば特許文献１及び非特許文献１参照）。
〔化５〕
SrxBa2-xSiO4:Eu
【０００３】
一方で、蛍光体は、組成比の選定によって幅広い範囲から所望の発光波長帯を得られるため、例えば有機ＥＬ（Electro Luminescence；電界発光）ディスプレイやプラズマディスプレイなどの、所謂ＦＰＤ（Flat Panel Display）と呼称される薄型の表示装置においても、その利用が検討されている。
これらの表示装置は、通常、バックライトなどの光源装置を有する。そして近年では、所定の波長帯で発光する蛍光体と、蛍光体の励起光源を兼ねるＬＥＤなどの青色光源とを含む構成を有する光源装置が特に注目を集めている。これは、このような構成が、全ての色をＬＥＤ等の直接駆動型光源によって得る構成に比して駆動回路を簡潔にできることや、近紫外域の光を励起光源として近紫外域用いる構成に比して周辺部材（樹脂やＬＥＤチップ等）の劣化を抑制できることなど、光源装置において多くの利点が生じるためである。
【０００４】
したがって、このような光源装置においても、これを構成する蛍光体について、前述した青色域の光による励起の効率向上が強く求められている。
【特許文献１】特開２００５−２７７４４１号公報
【非特許文献１】APPLIED PHYSICS LETTERS Vol.82 No.5, 683 (2003)
【発明の開示】
【発明が解決しようとする課題】
【０００５】
本発明はこのような問題に鑑みてなされたものであって、その目的は、前述した〔化５〕で表される組成を有する蛍光体を含みながらも、青色域の光による励起効率向上が図られた発光組成体を提供することにある。
【課題を解決するための手段】
【０００６】
本発明に係る発光組成物は、下記〔化６〕で表される組成を有する蛍光体と、この蛍光体に添加されるマグネシウム塩とを有し、マグネシウム塩として、塩化マグネシウム、炭酸マグネシウム、硫酸マグネシウム、フッ化マグネシウムのうち、少なくとも１つを含み、励起スペクトルに関する（波長４４０ｎｍでの強度／波長３６０ｎｍでの強度）の値が、０．８２以上０．８５以下となることを特徴とする。
〔化６〕
SrxBa2-xSiO4:Eu
なお、〔化６〕において、（０≦ｘ≦２）である。
【０００７】
また、本発明に係る発光組成物は、下記〔化７〕で表される組成を有する蛍光体と、この蛍光体に添加されるマグネシウム塩とを有し、マグネシウム塩として、塩化マグネシウム、炭酸マグネシウム、硫酸マグネシウム、フッ化マグネシウムのうち、少なくとも１つを含み、励起スペクトルに関する、波長４４０ｎｍでの強度が、単体の上記蛍光体における波長４４０ｎｍでの強度に比して、１．２倍以上１．３倍以下であることを特徴とする。
〔化７〕
SrxBa2-xSiO4:Eu
なお、〔化７〕において、（０≦ｘ≦２）である。
【０００８】
本発明に係る光源装置は、少なくとも、青色光源と、発光組成物とを有し、上記発光組成物が、下記〔化８〕で表される組成を有する蛍光体と、この蛍光体に添加されるマグネシウム塩とを有し、マグネシウム塩として、塩化マグネシウム、炭酸マグネシウム、硫酸マグネシウム、フッ化マグネシウムのうち、少なくとも１つを含み、励起スペクトルに関する（波長４４０ｎｍでの強度／波長３６０ｎｍでの強度）の値が、０．８２以上０．８５以下となる構成を有することを特徴とする。
〔化８〕
SrxBa2-xSiO4:Eu
なお、〔化８〕において、（０≦ｘ≦２）である。
【０００９】
また、本発明に係る光源装置は、少なくとも、青色光源と、発光組成物とを有し、上記発光組成物が、下記〔化９〕で表される組成を有する蛍光体と、この蛍光体に添加されるマグネシウム塩とを有し、マグネシウム塩として、塩化マグネシウム、炭酸マグネシウム、硫酸マグネシウム、フッ化マグネシウムのうち、少なくとも１つを含み、励起スペクトルに関する、波長４４０ｎｍでの強度が、単体の上記蛍光体における波長４４０ｎｍでの強度に比して、１．２倍以上１．３倍以下である構成を有することを特徴とする。
〔化９〕
SrxBa2-xSiO4:Eu
なお、〔化９〕において、（０≦ｘ≦２）である。
【発明の効果】
【００１０】
本発明に係る発光組成物によれば、上記〔化６〕で表される組成を有する蛍光体と、この蛍光体に添加されるマグネシウム塩とを有し、マグネシウム塩として、塩化マグネシウム、炭酸マグネシウム、硫酸マグネシウム、フッ化マグネシウムのうち、少なくとも１つを含み、励起スペクトルに関する（波長４４０ｎｍでの強度／波長３６０ｎｍでの強度）の値が、０．８２以上０．８５以下となることから、後述するように、青色域光による励起効率の向上が図られた発光組成物を提供することができる。
【００１１】
また、本発明に係る発光組成物によれば、上記〔化７〕で表される組成を有する蛍光体と、この蛍光体に添加されるマグネシウム塩とを有し、マグネシウム塩として、塩化マグネシウム、炭酸マグネシウム、硫酸マグネシウム、フッ化マグネシウムのうち、少なくとも１つを含み、励起スペクトルに関する、波長４４０ｎｍでの強度が、単体の上記蛍光体における波長４４０ｎｍでの強度に比して、１．２倍以上１．３倍以下であることから、後述するように、青色域光による励起効率の向上が図られた発光組成物を提供することができる。
【００１２】
本発明に係る光源装置によれば、少なくとも、青色光源と、発光組成物とを有し、上記発光組成物が、上記〔化８〕で表される組成を有する蛍光体と、この蛍光体に添加されるマグネシウム塩とを有し、マグネシウム塩として、塩化マグネシウム、炭酸マグネシウム、硫酸マグネシウム、フッ化マグネシウムのうち、少なくとも１つを含み、励起スペクトルに関する（波長４４０ｎｍでの強度／波長３６０ｎｍでの強度）の値が、０．８２以上０．８５以下となる構成を有することから、後述するように、青色域光による励起効率の向上が図られた発光組成物によって、優れた発光特性を有する光源装置を構成することができる。
【００１３】
また、本発明に係る光源装置によれば、少なくとも、青色光源と、発光組成物とを有し、上記発光組成物が、上記〔化９〕で表される組成を有する蛍光体と、この蛍光体に添加されるマグネシウム塩とを有し、マグネシウム塩として、塩化マグネシウム、炭酸マグネシウム、硫酸マグネシウム、フッ化マグネシウムのうち、少なくとも１つを含み、励起スペクトルに関する、波長４４０ｎｍでの強度が、単体の上記蛍光体における波長４４０ｎｍでの強度に比して、１．２倍以上１．３倍以下である構成を有することから、後述するように、青色域光による励起効率の向上が図られた発光組成物によって、優れた発光特性を有する光源装置を構成することができる。
【発明を実施するための最良の形態】
【００１４】
以下、図面を参照して本発明の実施の形態を説明する。
【００１５】
＜第１の実施の形態＞
本発明に係る発光組成物及び光源装置の実施形態を説明する。
本実施形態においては、発光組成物を含む光源装置が、表示装置（例えば薄型ディスプレイ）を構成する場合を例として説明を行う。
【００１６】
図１に、本実施形態に係る光源装置を有する表示装置の概略構成図を示す。
本実施形態において、表示装置１は、光源装置２及び光学装置３を有する。
光源装置２の、樹脂による導光部７内には、例えば青色ＬＥＤによる青色光源の表面に多数の蛍光体を少なくとも含む樹脂が塗布されて構成される発光体６が設けられている。
本実施形態において、発光体６を構成する蛍光体は、例えば黄色蛍光体や赤色蛍光体となる第１蛍光体と、例えば青緑色蛍光体や緑色蛍光体となる第２蛍光体とを含む。この構成による光源装置２においては、青色光源と第１蛍光体及び第２蛍光体とによって、光源装置２全体の白色色度が規定され、目的とする色に対応する光の出力が可能とされる。
【００１７】
また、本実施形態において、光源装置２の、光学装置３に対向する最近接部には、拡散シート９が設けられている。この拡散シート９は、青色光源と第１蛍光体及び第２蛍光体とからの光を、光学装置３側へ面状に均一に導くものである。光源装置２の裏面側には、リフレクタ４が設けられて構成される。また、必要に応じて、リフレクタ４と同様のリフレクタ５が、導光部７の側面にも設けられる。
なお、本実施形態に係る光源装置２において、導光部７を構成する樹脂は、エポキシ、シリコーン、ウレタンのほか、様々な透明樹脂を用いることができる。また、発光体６を構成する青色光源の形状も、サイドエミッタータイプや砲弾タイプなど、様々な種類のものから適宜選択して用いることができる。
【００１８】
一方、光学装置３は、光源装置２に近い側から、偏向板１０と、ＴＦＴ（Thin Film Transistor；薄膜トランジスタ）用のガラス基板１１及びその表面のドット状電極１２と、液晶層１３及びその表裏に被着された配向膜１４と、電極１５と、電極１５上の複数のブラックマトリクス１６と、このブラックマトリクス１６間に設けられる画素に対応した第１（赤色）カラーフィルタ１７ａ，第２（緑色）カラーフィルタ１７ｂ，第３カラーフィルタ１７ｃと、ブラックマトリクス１６及びカラーフィルタ１７ａ〜１７ｃとは離れて設けられるガラス基板１８と、偏向板１９とが、この順に配置されている。
ここで、偏向板１０及び１９は、特定の方向に振動する光を形成するものである。また、ＴＦＴガラス基板１１とドット電極１２及び電極１５は、特定の方向に振動している光のみを透過する液晶層１３をスイッチングするために設けられるものであり、配向膜１４が併せて設けられることにより、液晶層１３内の液晶分子の傾きが一定の方向に揃えられる。また、ブラックマトリクス１６が設けられていることにより、各色に対応するカラーフィルタ１７ａ〜１７ｃから出力される光のコントラストの向上が図られている。これらのブラックマトリクス１６及びカラーフィルタ１７ａ及び１７ｃは、ガラス基板１８に取着される。
【００１９】
そして、本実施形態に係る光源装置２においては、更に、前述した第１蛍光体及び第２蛍光体の少なくとも一方が、〔化１０〕で表される組成を有する蛍光体にマグネシウム塩を添加された発光組成物を構成しているものとする。この発光組成物は、本発明に係る発光組成物の一実施の形態である。
この構成により、後述するように、例えば発光組成物の励起スペクトルに関する（波長４４０ｎｍでの強度／波長３６０ｎｍでの強度）の値が０．８２以上０．８５以下となって、近紫外域の光による励起よりも青色域の光による励起に対する励起効率の向上が図られる。或いは、例えば発光組成物の励起スペクトルに関する、波長４４０ｎｍでの強度が、発光組成物を構成する蛍光体単体における波長４４０ｎｍでの強度に比して１．２倍以上１．３倍以下となって、青色域の光による励起効率の向上が図られる。
〔化１０〕
SrxBa2-xSiO4:Eu  （０≦ｘ≦２）
【００２０】
このような、青色域の光による励起効率の向上が図られた発光組成物によれば、この発光組成物の主たる成分である蛍光体が単体ではなし得なかった、優れた発光特性を得ることが可能となる。
また、特に、本実施形態におけるように、表示装置１などの内部で光源装置２を構成するにあたっては、全ての色をＬＥＤ等の直接駆動型光源によって得る構成の回避による駆動回路の簡潔化や、近紫外域の光を励起光として用いる構成の回避による周辺部材（樹脂やＬＥＤチップ等）の劣化抑制などに加えて、優れた発光特性を有する発光組成物により、光源装置２の光学特性向上が図られる。
【００２１】
続いて、本実施形態に係る発光組成物の、作製方法の一例について説明する。
本実施形態において、最終的に得る蛍光体を構成するストロンチウム（Ｓｒ）、バリウム（Ｂａ）の原料として、それぞれ、炭酸ストロンチウム（ＳｒＣＯ３）、炭酸バリウム（ＢａＣＯ３）を使用した。なお、これらに代えて、硫酸塩、硫化物、塩化物などを用いることもでき、何ら問題ない。
ユーロピウム（Ｅｕ）の原料としては、酸化ユーロピウム（Ｅｕ２Ｏ３）を用いた。なお、これに代えて硫酸塩、硫化物、塩化物などを用いることもでき、何ら問題ない。
ケイ素（Ｓｉ）の原料としては、二酸化ケイ素（ＳｉＯ２）を使用したが、これに限られない。
【００２２】
これらの原料を、〔化１１〕で表される組成の範囲内で、所定の化学両論比となる原料比で順次混合して調合物を作製した。Ｅｕは、１ｍｏｌ％〜９ｍｏｌ％となるように順次加えた。
なお、最終的に得た発光組成物は、Ｅｕ濃度を２ｍｏｌ％〜５ｍｏｌ％とした場合に、最終的に得る発光組成物の特性（発光強度）が特に良好であった。これは、Ｅｕが蛍光体において発光中心として働くため、少なすぎると発光強度が低下し、また多すぎると濃度消光という現象により発光強度が低下することによると考えられる。
〔化１１〕
SrxBa2-xSiO4:Eu  （０≦ｘ≦２）
【００２３】
その後、全重量を２０ｇとして容積５００ｍｌのポリ容器に移し、エタノール２００ｍｌと５ｍｍφアルミナボール１００ｇを加え、３時間回転ボールミル（攪拌）を行った。ボールミル後、ろ過し、最終的な試料の前駆体となる濾過残渣を５０℃の空気雰囲気中で２時間乾燥させた。乾燥後、アルミナ製乳鉢で粉砕し、中間体として得た。
【００２４】
その後、この中間体を石英管の中に配置し、４％の水素ガスを含む窒素ガスを１０〜１０００ｍｌ／ｍｉｎの流量で石英管の中に流し込み、１０００℃〜１４００℃で焼成して、最終的に得る発光組成物の主たる成分となる蛍光体を調製した。
なお、窒素ガス及び水素ガスの必要流量は、焼成対象である中間体の量によって異なり、例えば焼成量が数５ｇ程度であれば５００ｍｌ／ｍｉｎ程度で十分と考えられるが、確実に焼成を行うため、より多くの量を流しても良い。なお、焼成温度は１２００℃が最適であった。
【００２５】
その後、蛍光体に所定の添加物（マグネシウム塩）を添加することにより、本実施形態に係る発光組成物を作製した。
【００２６】
＜第１実施例＞
本発明の第１実施例について説明する。
本実施例においては、前述した発光組成物、つまり〔化１０〕で表される組成の範囲内で所定の化学両論比を有する蛍光体と、この蛍光体に対する添加物となるマグネシウム塩とを有する発光組成物について、励起スペクトルの測定による検討を行った。そして、この励起スペクトルに関する（波長４４０ｎｍでの強度／波長３６０ｎｍでの強度）の値の検出と、この励起スペクトルに関する波長４４０ｎｍでの強度の、その発光組成物を構成する蛍光体と同じ化学量論比を有する蛍光体単体の波長４４０ｎｍでの強度に対する比較を行った。
なお、励起スペクトルの測定は、中心波長４４０ｎｍの単色励起光で励起したときの発光ピークが波長５２４ｎｍであることを確認した後、単色の励起光を３００ｎｍから５００ｎｍまで波長シフトさせて照射し、波長５２４ｎｍにおける発光スペクトルの強度（波長５２４ｎｍでの発光強度）を測定してプロットすることにより行った。このプロットしたものを、励起スペクトルとして得た。
【００２７】
本実施例における検討では、発光組成物を構成する添加物として、塩化バリウム、炭酸バリウム、硫酸バリウム、フッ化バリウム、塩化カルシウム、炭酸カルシウム、硫酸カルシウム、フッ化カルシウム、塩化マグネシウム、炭酸マグネシウム、硫酸マグネシウム、フッ化マグネシウム、塩化アンモニウム、塩化カリウム、シュウ酸、燐酸カリウム、ホウ酸、塩化アルミニウム、炭酸アルミニウム、硫酸アルミニウム、フッ化アルミニウムを用いた。
本実施例に係る発光組成物の作製は、具体的には、蛍光体１００ｍｏｌに対し、各添加物を５ｍｏｌ〜５０ｍｏｌの範囲で５ｍｏｌずつ変化させて添加し、ボールミルまたは乳鉢で混合することによって行い、目的とする各発光組成物を作製した。なお、各添加物の添加量は、エネルギー分散型蛍光Ｘ線分析（ＥＤＸ）、及び誘導結合プラズマ発光分析（ＩＣＰ）などによって確認した。
〔化１２〕
SrxBa2-xSiO4:Eu  （０≦ｘ≦２）
【００２８】
〔表１〕に、各添加物による発光組成物についての、励起スペクトルに関する(波長３６０ｎｍでの強度／波長４４０ｎｍでの強度）の値、及び波長４４０ｎｍでの発光強度（無添加の蛍光体単体の発光強度を１００とした場合の比率）を示す。
なお、この検出及び比較は、各添加物による発光組成物ごとに、〔化１２〕について、ｘ＝０．５，１．０，１．５，２．０の４種類ずつ行ったが、同様の傾向がみられたため、代表的な例として、ｘ＝１．０とした場合の結果を〔表１〕に示してある。
【００２９】
【表１】
0004438761.tif 000002
【００３０】
〔表１〕の結果より、まず、添加物を含むすべての発光組成物において、励起スペクトルに関する（波長４４０ｎｍでの強度／波長３６０ｎｍでの強度）が、無添加の場合（蛍光体単体）に比べて向上している。すなわち、近紫外域の光による励起効率の低下とは対照的に、青色域の光による励起の効率が向上していることがわかる。
しかしながら、波長４４０ｎｍでの発光強度については、殆どの添加物において、無添加の場合（蛍光体単体）に比して低くなってしまうことも確認できた。
【００３１】
これに対し、マグネシウム系添加物（マグネシウム塩）については、励起スペクトルに関する（波長４４０ｎｍでの強度／波長３６０ｎｍでの強度）の値の向上のみならず、発光強度の上昇をも併せて生じるという、特異的かつ多面的な性質向上を確認することができた。なお、この測定においては、マグネシウム系添加物による発光組成物の、励起スペクトルに関する（波長４４０ｎｍでの強度／波長３６０ｎｍでの強度）の値は、具体的には０．８２以上０．８５以下であることが確認できた。
【００３２】
ここで、波長４４０ｎｍでの励起スペクトル強度が、マグネシウム塩の添加によって、蛍光体単体の場合に比べて１．２倍以上もの向上をみせている。蛍光体では、通常、例えば焼成の温度や時間を選定することなどによって発光強度の向上が図られるが、この選定によって最適値を見出しても、発光強度の上昇幅は選定前に比べて５％程度にとどまることが知られている。蛍光体におけるこのような事情によれば、本発明に係る発光組成物が示した、単体の場合に比べての１．２倍以上もの発光強度は、蛍光体によって諸々の装置を構成する上で、特に有用なものであると考えられる。また、安定的ではないため〔表１〕には記載していないものの、一部のマグネシウム塩においては、１．３倍よりも更に大きく向上する結果が得られた。
なお、このマグネシウム系添加物による発光組成物において、青色域での励起強度自体が必ずしも近紫外域での励起強度を上回るものでないにも関らず、優れた発光特性を得られているのは、添加物によって、〔化１２〕で表される組成を有する蛍光体のバンド構造が変化しているためと考えられる。
【００３３】
これらのマグネシウム系添加物による発光組成物の中で、最も発光特性の高い結果が得られた塩化マグネシウムを含む発光組成物に関する、塩化マグネシウムの添加量と相対発光強度の測定結果を、図２に示す。
前述の〔表１〕の結果からは、いずれのマグネシウム系添加物による場合も、添加量は（蛍光体１００ｍｏｌに対して）３０ｍｏｌの場合が、少なくとも１０ｍｏｌ及び５０ｍｏｌの場合に比べて更に好適であることや、特に塩化マグネシウムによる場合に良好な特性を得られることが確認できたが、例えば塩化マグネシウムによる場合には、図２に示すように、塩化マグネシウムの添加量が（蛍光体１００ｍｏｌに対して）４０ｍｏｌ以下であれば、無添加つまり蛍光体単体の構成による場合に比して充分に高い発光強度を示すことも明らかとなった。
【００３４】
また、塩化マグネシウム（添加量３０ｍｏｌ）を含む発光組成物の励起スペクトルを、図３に示す。スペクトルの測定は、〔化１２〕におけるｘ＝０，１，２の３種類の場合について行ったが、同様な傾向を示したため、図３には一例としてｘ＝０．５の場合の結果を示している。
〔化１２〕で表される組成を有する蛍光体単体のスペクトル（図中破線ａ）に比して、本実施例に係る発光組成物の一例としての、塩化マグネシウムを含む発光組成物のスペクトル（図中実線ａ´）は、近紫外線域（例えば波長３６０ｎｍ）での発光強度（PL intensity）が低下し、一方で青色域（例えば波長４４０ｎｍ）での発光強度が大きく向上していることが確認できる。
なお、この傾向は、他のマグネシウム系添加物（炭酸マグネシウム，硫酸マグネシウム，フッ化マグネシウム）においても同様であった。
【００３５】
また、〔化１２〕で表される組成を有する蛍光体とマグネシウム塩（添加量３０ｍｏｌ）とによる発光組成物の発光スペクトルを、図４に示す。スペクトルの測定は、〔化１２〕におけるｘ＝０，１，２の３種類の場合について行ったが、同様な傾向を示したため、図４には一例としてｘ＝０．５の場合の結果を示している。
〔化１２〕で表される組成を有する蛍光体単体の発光スペクトル（図中破線ｂ）は、一般に白色光の発光が可能な光源装置で用いられるＹＡＧ：Ｃｅ蛍光体の発光スペクトル（図中鎖線ｂ´）に比して発光強度の低いものであったが、本実施例に係る、〔化１２〕で表される組成を有する蛍光体とマグネシウム塩（添加量３０ｍｏｌ）とによる発光組成物の発光スペクトル（図中実線ｂ´´）は、より高い発光強度を示すことが確認できた。
なお、この傾向は、他のマグネシウム系添加物（炭酸マグネシウム，硫酸マグネシウム，フッ化マグネシウム）においても同様であった。
【００３６】
＜第２実施例＞
本発明の第２実施例について説明する。
本実施例では、前述した光源装置の構成により近い形で、発光組成物の特性について検討を行った。
【００３７】
まず、〔化１３〕で表される組成を有する蛍光体とマグネシウム塩（添加量３０ｍｏｌ）とによる発光組成物を樹脂に混合し、この混合体を青色ＬＥＤの上にポッティングして発光特性を評価した。なお、本実施例では、〔化１３〕においてｘ＝２の蛍光体を調製し、塩化マグネシウムの添加の有無による光度の差異について検討を行った。
ここで光度は、光の強さとして、点光源から発する光の単位立体角あたりの光束を意味する。
検討の結果、塩化マグネシウムを添加した場合の光度は、添加していない場合に比べて３２％向上することが確認できた。
〔化１３〕
SrxBa2-xSiO4:Eu  （０≦ｘ≦２）
【００３８】
また、発光中心波長が〔化１３〕で表される組成を有する蛍光体に比して長波長側に存在する第２の蛍光体として、青色域励起光で励起可能な〔化１４〕で表される組成を有する赤色蛍光体 (ピーク波長６５８ｎｍ)を用意し、これらの両蛍光体を混合した上でマグネシウム系添加物を加えて発光特性を検討したところ、３０００Ｋの色温度が得られることが確認できた。
なお、赤色蛍光体の混合比を増大させることにより、３０００Ｋ以下の色温度が得られる光源装置を構成することもできると考えられる。
〔化１４〕
ＣａＳ：Ｅｕ
【００３９】
以上、本発明に係る発光組成物及び光源装置の実施形態及び実施例を説明したが、この実施の形態の説明で挙げた使用材料及びその量、処理時間及び重量などの数値的条件は好適例に過ぎず、説明に用いた各図における寸法形状及び配置関係も概略的なものである。すなわち、本発明は、この実施の形態に限られるものではない。
【００４０】
例えば、本実施形態に係る光源装置においては、演色性の向上を図るために〔化１０〕で表される組成を有する蛍光体の、ｘ値が互いに異なる２種類以上の蛍光体を混合して蛍光体塗布部を構成することもできる。
また、前述の実施形態では、光源装置内の青色光源としてＬＥＤを用いる場合を例として説明したが、他の発光体を青色光源として用いる構成とすることもできる。
また、例えば、前述の実施形態では、光源装置の例として、導光部の樹脂の劣化を抑制できる好ましい構成として青色光源のみを有する例を説明したが、本発明に係る光源装置は、これに限られず、例えば紫外光光源と青色光源とを両方有し、かつこれらの両光源によって蛍光体が励起される構成をとることも可能であるなど、本発明は種々の変更及び変形をなされうる。
【図面の簡単な説明】
【００４１】
【図１】本発明に係る発光組成物を有する光源装置の一例と、この一例の光源装置により構成される表示装置の一構成例を示す概略構成図である。
【図２】本発明に係る発光組成物の一例における、添加物（マグネシウム塩）の量と、相対発光強度との測定結果を示す模式図である。
【図３】本発明に係る発光組成物の一例の説明に供する、励起スペクトル図である。
【図４】本発明に係る発光組成物の一例の説明に供する、発光スペクトル図である。
【符号の説明】
【００４２】
１・・・表示装置、２・・・光源装置、３・・・光学装置、４・・・リフレクタ、５・・・リフレクタ、６・・・発光体、７・・・導光部、９・・・拡散シート、１０・・・偏向板、１１・・・ＴＦＴガラス基板、１２・・・ドット電極、１３・・・液晶層、１４・・・配向膜、１５・・・電極、１６・・・ブラックマトリクス、１７ａ・・・第１カラーフィルタ、１７ｂ・・・第２カラーフィルタ、１７ｃ・・・第３カラーフィルタ、１８・・・ガラス基板、１９・・・偏向板
【図１】
0004438761.tif 000003
【図２】
0004438761.tif 000004
【図３】
0004438761.tif 000005
【図４】
0004438761.tif 000006